FR 3041817 A1 20170331 FR 1559237 A 20150930 B14395 - DD16588JB 1 PHOTODIODE DE TYPE SPAD Domaine La présente demande concerne le domaine des photodiodes à avalanche pour la détection de photons uniques, aussi appelées photodiodes SPAD (de l'anglais "Single Photon Avalanche Diode"). Exposé de l'art antérieur Une photodiode SPAD est essentiellement constituée par une jonction PN polarisée en inverse à une tension supérieure à son seuil d'avalanche. Lorsqu'aucune charge électrique n'est présente dans la zone de déplétion ou zone de charge d'espace de la jonction PN, la photodiode est dans un état pseudo-stable, non conducteur. Lorsqu'une charge électrique photogénérée est injectée dans la zone de déplétion, si la vitesse de déplacement de cette charge dans la zone de déplétion est suffisamment élevée, c'est-à-dire si le champ électrique dans la zone de déplétion est suffisamment intense, la photodiode est susceptible d'entrer en avalanche. Un seul photon est ainsi capable de générer un signal électrique mesurable, et ce avec un temps de réponse très court. Les photodiodes SPAD permettent de détecter des rayonnements de très faible intensité lumineuse, et sont notamment utilisées pour la détection de photons uniques et le comptage de photons. Il serait souhaitable de pouvoir améliorer au moins en partie certains aspects des photodiodes SPAD connues. 3041817 B14395 - DD16588JB 2 Résumé Ainsi, un mode de réalisation prévoit une photodiode de type SPAD comportant, dans un substrat semiconducteur d'un premier type de conductivité : une première région du deuxième type de 5 conductivité s'étendant depuis la face supérieure du substrat ; une deuxième région du premier type de conductivité de niveau de dopage supérieur à celui du substrat, s'étendant depuis la face inférieure de la première région, la deuxième région ayant, en vue de dessus, une surface inférieure à celle de la première 10 région et étant située en regard d'une partie centrale de la première région ; une troisième région du premier type de conductivité de niveau de dopage supérieur à celui du substrat s'étendant depuis la face supérieure du substrat, la troisième région entourant latéralement la première région ; et une 15 quatrième région enterrée du premier type de conductivité de niveau de dopage supérieur à celui du substrat, formant un anneau périphérique reliant la deuxième région à la troisième région de façon que les faces latérales et la face inférieure de la première région soient entièrement entourées par l'ensemble formé par les 20 deuxième, troisième et quatrième régions. Selon un mode de réalisation, le niveau de dopage du substrat est inférieur à 5*1014 atomes/cm3. Selon un mode de réalisation, le niveau de dopage de la troisième région est supérieur ou égal à celui la deuxième région. Selon un mode de réalisation, les épaisseurs E105 et E203 des deuxième et quatrième régions, et les niveaux de dopage C105 et C203 des deuxième et quatrième régions sont tels que le produit E105*C105 soit sensiblement égal au produit E203*C203. Selon un mode de réalisation, les troisième et quatrième 30 régions ne sont pas en contact avec la première région. Selon un mode de réalisation, la troisième région est une région implantée ou diffusée formée dans le substrat. Selon un mode de réalisation, la troisième région est une tranchée remplie de silicium polycristallin dopé. 3041817 B14395 - DD16588JB 3 Selon un mode de réalisation, une région de même type de conductivité que le substrat mais de niveau de dopage supérieur s'étend dans le substrat depuis les parois latérales de la tranchée. 5 Selon un mode de réalisation, la photodiode comprend en outre, du côté de la face arrière du substrat, une couche de même type de conductivité que le substrat mais de niveau de dopage supérieur. Selon un mode de réalisation, la photodiode comprend en 10 outre un circuit d'application d'une tension de polarisation entre les première et deuxième régions, cette tension étant supérieure à la tension d'avalanche de la photodiode et étant telle que la zone d'avalanche de la photodiode soit localisée en regard de la partie centrale de la première région et ne s'étende pas en regard 15 de la partie périphérique de la première région. Brève description des dessins Ces caractéristiques et leurs avantages, ainsi que d'autres, seront exposés en détail dans la description suivante de modes de réalisation particuliers faite à titre non limitatif 20 en relation avec les figures jointes parmi lesquelles : la figure 1 est une vue en coupe schématique et partielle d'un exemple de photodiode SPAD ; la figure 2 est une vue en coupe schématique et partielle d'un exemple d'un mode de réalisation d'une photodiode SPAD ; et 25 la figure 3 est une vue en coupe schématique et partielle d'un autre exemple d'un mode de réalisation d'une photodiode SPAD. Description détaillée De mêmes éléments ont été désignés par de mêmes références aux différentes figures et, de plus, les diverses figures ne sont pas tracées à l'échelle. Par souci de clarté, seuls les éléments qui sont utiles à la compréhension des modes de réalisation décrits ont été représentés et sont détaillés. En particulier, une photodiode SPAD comprend généralement des circuits annexes, notamment un circuit de polarisation de sa jonction PN à une tension supérieure à son seuil d'avalanche, 3041817 B14395 - DD16588JB 4 ainsi qu'un circuit d'extinction ("quenching circuit" en anglais) ayant pour fonction d'interrompre l'avalanche de la photodiode une fois celle-ci déclenchée. Ces circuits annexes n'ont pas été représentés sur les figures et ne seront pas détaillés, les modes 5 de réalisation décrits étant compatibles avec les circuits annexes équipant les photodiodes SPAD connues. Dans la description qui suit, lorsque l'on fait référence à des qualificatifs de position absolue, tels que les termes "avant", "arrière", "haut", "bas", "gauche", "droite", etc., ou relative, tels que les termes 10 "dessus", "dessous", "supérieur", "inférieur", etc., ou à des qualificatifs d'orientation, tels que les termes "horizontal", "vertical", "latéral", etc., il est fait référence à l'orientation des figures, étant entendu que, dans la pratique, les photodiodes décrites peuvent être orientées différemment. Sauf précision 15 contraire, les expressions "approximativement", "sensiblement", et "de l'ordre de" signifient à 10 % près, de préférence à 5 % près, ou, lorsqu'elles concernent des angles où des orientations angulaires absolues ou relatives, à 10 degrés près, et préférence à 5 degrés près. 20 Un problème qui se pose dans les photodiodes SPAD connues est celui de la collecte des charges photogénérées en profondeur dans le substrat, à une distance éloignée de la zone d'avalanche de la photodiode, c'est-à-dire la partie de la zone de déplétion de la photodiode dans laquelle le champ électrique 25 est suffisamment intense pour que l'avalanche puisse être déclenchée par une charge unique. En effet, au-delà d'une certaine distance de la jonction PN, le champ électrique résultant de la polarisation en inverse de la jonction PN s'annule ou s'atténue fortement, et ne permet plus d'entrainer les charges photogénérées 30 vers la zone d'avalanche. Seule la diffusion aléatoire dans le substrat est alors susceptible de conduire les charges photogénérées vers la zone d'avalanche, avec une probabilité non négligeable que les charges photogénérées n'atteignent jamais la zone d'avalanche ou l'atteignent avec un retard important. Ce 35 problème se pose notamment lorsque l'on souhaite collecter des 3041817 B14395 - DD16588JB 5 charges photogénérées sous l'effet d'un rayonnement lumineux de longueur d'onde élevée, par exemple un rayonnement de longueur d'onde comprise entre 750 et 3000 nm. La figure 1 est une vue en coupe schématique et partielle 5 d'un exemple de photodiode SPAD 100. La photodiode 100 comprend un substrat semiconducteur 101, par exemple en silicium. Dans l'exemple représenté, le substrat 101 est dopé de type P. La photodiode 101 comprend en outre, dans une partie supérieure du substrat 101, une région dopée de type N 103 s'étendant depuis la 10 face supérieure du substrat, et, sous la région 103, une région dopée de type P 105, de niveau de dopage supérieur à celui du substrat 101, s'étendant depuis la face inférieure de la région 103. A titre d'exemple, la région 103 à une épaisseur comprise entre 50 et 250 nm, et la région 105 a une épaisseur comprise 15 entre 100 et 500 nm. La région 105 présente, en vue de dessus, une surface inférieure à celle de la région 103, et est située en regard d'une partie centrale 103a de la région 103. Une région périphérique en anneau 103b de la région 103 s'étend donc latéralement au-delà de la périphérie de la région 105. A titre 20 d'exemple, la largeur de la région périphérique 103b est comprise entre 0,1 et 2 Dans l'exemple représenté, la face inférieure et la face latérale de la région périphérique 103b de la région 103 sont en contact avec le substrat 101. La région centrale 103a de la région 103 a sa face inférieure en contact avec la face 25 supérieure de la région 105. Ainsi, la jonction PN de la photodiode 100 comprend une partie centrale formée entre la région 105 et la partie centrale 103a de la région 103, et une partie périphérique formée entre le substrat 101 et la partie périphérique 103b de la région 103. En vue de dessus (non représentée), les régions 103 30 et 105 sont par exemple de forme circulaire. Les modes de réalisation décrits ne se limitent toutefois pas à ce cas particulier. Dans l'exemple représenté, la photodiode 100 comprend en outre une couche de passivation 107, par exemple en oxyde de silicium, revêtant la face supérieure du substrat 101. Dans 35 l'exemple représenté, la couche de passivation 107 revêt toute la 3041817 B14395 - DD16588JB 6 surface de la photodiode. La couche de passivation 107 peut comprendre des ouvertures (non représentées) en regard de régions de prise de contact (non représentées) pour la polarisation du substrat 101. Des métallisations de contact peuvent alors être 5 formées dans ces ouvertures. Dans cet exemple, la photodiode 100 comprend en outre, dans une partie inférieure du substrat 101, une région dopée de type P 109, de niveau de dopage supérieur à celui du substrat, s'étendant dans le substrat 101 depuis sa face inférieure. A titre d'exemple, la couche 109 peut être un substrat 10 de départ, par exemple de 700 à 850 fun d'épaisseur, sur la face supérieure duquel est formée, par épitaxie, le substrat 101. A titre de variante, la couche 109 peut être la couche supérieure de silicium monocristallin d'un empilement de type silicium sur isolant (SOI), sur la face supérieure de laquelle est formée, par 15 épitaxie, le substrat 101. La couche 109 s'étend par exemple sur sensiblement toute la surface du substrat 101. L'épaisseur de substrat 101 située sous la région 105, c'est-à-dire entre la face inférieure de la région 105 et la face supérieure de la couche 109 dans l'exemple représenté, est par exemple comprise entre 1 20 et 20 En fonctionnement, la région 103, formant la cathode de la photodiode, est polarisée à un potentiel positif V+, et la région 105, formant l'anode de la photodiode, est polarisée à un potentiel négatif V-, de façon que la tension cathode-anode de la 25 photodiode soit supérieure à sa tension d'avalanche. Par souci de simplification, les bornes de contact permettant de polariser la photodiode n'ont pas été représentées. A titre d'exemple, l'anode de la photodiode est polarisée par l'intermédiaire de la région 109, ou par l'intermédiaire d'une région de contact non 30 représentée située du côté de la face supérieure du substrat 101, dans une région périphérique du substrat 101. Lorsque la photodiode 100 est polarisée en inverse, un champ électrique apparaît au niveau de la jonction PN de la photodiode. Sur la figure 1, on a représenté en traits interrompus 35 les lignes équipotentielles dans le substrat 101 lorsque la 3041817 B14395 - DD16588JB 7 photodiode 100 est polarisée en inverse. Le champ électrique (non représenté) dans la photodiode est sensiblement orthogonal aux lignes équipotentielles, et est d'autant plus intense que les lignes équipotentielles sont rapprochées. La zone de charge 5 d'espace de la jonction PN, et le champ électrique résultant de la polarisation en inverse de la jonction PN, s'étendent d'autant plus profondément dans le substrat 101 que la tension de polarisation en inverse de la photodiode est élevée, et que les niveaux de dopage rencontrés sont faibles. Pour une tension de 10 polarisation donnée, le champ électrique généré au niveau de la jonction PN est d'autant plus intense que les niveaux de dopage des régions de type P et N formant la jonction sont élevés. Les niveaux de dopage des régions 103 et 105 et du substrat 101 et la tension de polarisation de la photodiode sont 15 par exemple choisis de façon que le champ électrique au niveau de la partie centrale de la jonction PN (à l'interface entre la région 105 et la partie centrale 103a de la région 103) soit suffisamment intense pour que l'avalanche puisse être déclenchée par une charge photogénérée unique, et de façon que le champ 20 électrique au niveau de la partie périphérique de la jonction PN (à l'interface entre le substrat 101 et la partie périphérique 103b de la région 103) soit suffisamment faible pour que l'avalanche ne puisse pas être déclenchée par une charge photogénérée unique. Ceci permet de réduire les risques de 25 déclenchement parasite de l'avalanche liés aux effets de bord à la périphérie de la jonction PN. De préférence, pour permettre la collecte des charges photogénérées en profondeur dans le substrat 101, c'est-à-dire sous la région 105, le substrat 101 est faiblement dopé, par 30 exemple de niveau de dopage inférieur à 5*1014 atomes/cm3. A titre d'exemple, le substrat 101 peut être un substrat semiconducteur non intentionnellement dopé, c'est-à-dire dont le dopage de type P résulte uniquement de sa contamination accidentelle par des impuretés lors de sa fabrication. Comme l'illustre la figure 1, 35 il résulte du faible niveau de dopage du substrat 101 que le champ 3041817 B14395 - DD16588JB 8 électrique généré par la polarisation en inverse de la photodiode s'étend en profondeur dans le substrat, à distance de la jonction PN de la photodiode. Sous l'effet de ce champ électrique, les charges photogénérées dans le substrat, en l'espèce des électrons, 5 sont entrainées vers la jonction PN suivant une trajectoire parallèle au champ électrique. A titre de variante, l'extension du champ électrique dans l'épaisseur du substrat peut aussi être obtenue avec un substrat de niveau de dopage plus élevé, sous réserve d'augmenter significativement la tension de polarisation 10 en inverse de la photodiode. Comme l'illustre la figure 1, la zone de charge d'espace de la jonction PN et le champ électrique résultant de la polarisation en inverse de la jonction PN se développent plus profondément dans le substrat au niveau de la partie périphérique 15 de la jonction PN, qu'au niveau de sa partie centrale (en raison du niveau de dopage relativement faible du substrat 101 par rapport à la région 105). Les lignes équipotentielles qui se développent dans le substrat autour de la périphérie de la jonction PN forment des protubérances arrondies dont la largeur 20 (c'est-à-dire la dimension horizontale ou parallèle la face supérieure du substrat) augmente au fur et à mesure que l'on s'éloigne de la jonction PN. Au-delà d'une certaine profondeur (ou distance de la face supérieure du substrat), ces protubérances s'étendent partiellement sous la région 105 de la photodiode, 25 c'est-à-dire sous la partie centrale de la jonction PN, correspondant à la zone d'avalanche de la photodiode. Le champ électrique correspondant à ces protubérances arrondies pointe vers la partie périphérique de la jonction PN, dans laquelle les charges collectées ne permettent pas de déclencher l'avalanche de 30 la photodiode. Les charges photogénérées en profondeur dans le substrat 101 ne sont donc susceptible de provoquer l'avalanche de la photodiode que si elles sont générées dans une partie centrale de largeur Lcollect de la photodiode, la largeur Lcollect étant inférieure ou égale à la largeur de la région 105, et la largeur 3041817 B14395 - DD16588JB 9 Lcollect étant d'autant plus faible que la profondeur p à laquelle la charge est générée dans le substrat est élevée. Il serait souhaitable de pouvoir disposer d'une photodiode SPAD permettant de collecter des charges photogénérées 5 en profondeur dans le substrat avec une plus grande efficacité que la structure de la figure 1. La figure 2 est une vue en coupe schématique et partielle d'un exemple d'un mode de réalisation d'une photodiode SPAD 200. La photodiode SPAD 200 de la figure 2 comprend sensiblement les 10 mêmes éléments que la photodiode SPAD 100 de la figure 1, agencés sensiblement de la même manière. Ces éléments ne seront pas décrits à nouveau ci-après. La photodiode SPAD 200 comprend en outre une région de type P 201, de niveau de dopage supérieur à celui du substrat 101, 15 s'étendant verticalement dans le substrat 101 depuis sa face supérieure, sur une profondeur supérieure à celle de la région 103, et formant un anneau périphérique entourant entièrement la région 103 en vue de dessus. A titre d'exemple, le niveau de dopage de la région 201 est intermédiaire entre le niveau de 20 dopage du substrat et le niveau de dopage de la région 105. A titre de variante, le niveau de dopage de la région 201 est supérieur à celui de la région 105. Une distance non nulle sépare de préférence la région 103 de la région 201, par exemple une distance comprise entre 0,5 et 5 pin. Dans cet exemple, la région 25 201 s'étend jusqu'à une profondeur inférieure à l'épaisseur du substrat, par exemple jusqu'à une profondeur sensiblement égale à celle de la face inférieure de la région 105. La photodiode 200 comprend de plus une région enterrée de type P203, de niveau de dopage supérieur à celui du substrat 30 101, dont la face supérieure est située à une profondeur supérieure à celle de la région 103, par exemple à une profondeur supérieure ou égale à celle de la face inférieure de la région 105. La région 203 s'étend notamment sous la partie périphérique 103b de la région 103. La région 203 forme un anneau enterré 35 reliant la région 201 à la région 105 tout le long de la périphérie 3041817 B14395 - DD16588JB 10 de la jonction PN. Ainsi, les régions 201, 203 et 105 forment un caisson de séparation continu entourant entièrement les faces latérales et la face inférieure de la région 103, et s'interposant entre la région 103 et la partie inférieure du substrat. Le niveau 5 de dopage de la région 203 est par exemple identique ou similaire à celui de la région 105. Dans cet exemple, la région 203 s'étend jusqu'à une profondeur inférieure à celle de la face inférieure du substrat. A titre d'exemple, l'épaisseur de la région 203 est comprise entre 200 et 600 nm. Si l'on désigne par E105 l'épaisseur 10 de la région 105, par C105 la concentration moyenne d'éléments dopants dans la région 105, par E203 l'épaisseur de la région 203, et par C203 la concentration moyenne d'éléments dopants dans la région 203, les valeurs E105, C105, E203, C203 sont par exemple telles que le produit C203*E203 soit approximativement égal au 15 produit C105*E105. A titre d'exemple, la polarisation de la région d'anode de la photodiode peut être effectuée par l'intermédiaire des régions 201 et 203. Pour cela, une métallisation de connexion (non représentée) peut être disposée en contact avec la face supérieure 20 de la région 201, dans une ouverture (non représentée) formée dans la couche de passivation 107. Le fonctionnement de la photodiode 200 de la figure 2 est similaire à celui de la photodiode 100 de la figure 1. Comme dans l'exemple de la figure 1, lorsque la 25 photodiode 200 est polarisée en inverse, un champ électrique apparaît au niveau de la jonction PN de la photodiode. Sur la figure 2, on a représenté en traits interrompus les lignes équipotentielles dans le substrat 101 lorsque la photodiode 200 est polarisée en inverse. 30 Les niveaux de dopage des régions 101, 103, 105, 201 et 203, la distance entre la région 201 et la région 103, la distance entre la région 203 et la région 103, et la tension de polarisation de la photodiode, sont par exemple choisis de façon que le champ électrique au niveau de la partie centrale de la jonction PN (à 35 l'interface entre la région 105 et la partie centrale 103a de la 3041817 B14395 - DD16588JB 11 région 103) soit suffisamment intense pour que l'avalanche puisse être déclenchée par une charge photogénérée unique, par exemple soit supérieur à 300 kV/cm sur une épaisseur de 100 à 500 nm, et de façon que le champ électrique au niveau de la partie 5 périphérique de la jonction PN (à l'interface entre le substrat 101 - dont le niveau de dopage peut avoir localement augmenté du fait de la réalisation de la région enterrée 203 - et la partie périphérique 103b de la région 103) soit suffisamment faible pour que l'avalanche ne puisse pas être déclenchée par une charge 10 photogénérée unique, par exemple soit inférieur à 300 kV/cm. A titre d'exemple, la tension de claquage en inverse (ou tension d'avalanche) de la photodiode est comprise entre 10 et 50 V, et la tension de polarisation en inverse de la photodiode est supérieure à sa tension de claquage d'une valeur comprise entre 15 0,5 et 10 V. Comme dans l'exemple de la figure 1, le substrat 101 de la photodiode 200 est de préférence faiblement dopé pour faciliter la collecte des charges photogénérées en profondeur dans le substrat. Comme illustré par les lignes équipotentielles tracées 20 sur la figure 2, le champ électrique résultant de la polarisation en inverse de la partie périphérique de la jonction PN reste confiné dans les régions 201 et 203, et ne s'étend pas ou peu dans la partie inférieure du substrat 101 (i.e. dans la partie du substrat 101 située à l'extérieur du caisson de séparation formé 25 par les régions 201, 203 et 105). En d'autres termes, dans le mode de réalisation de la figure 2, les lignes équipotentielles présentent, comme dans l'exemple de la figure 1, des protubérances arrondies autour de la partie périphérique de la jonction PN, mais ces protubérances restent confinées à l'intérieur des régions 201 30 et 203, et ne s'étendent pas sous la partie centrale de la photodiode. Le champ électrique résultant de la polarisation en inverse de la partie centrale de la jonction PN s'étend quant à lui en profondeur dans le substrat 101, sous la région 105. A partir d'une certaine profondeur p dans le substrat 101, 35 correspondant sensiblement à la profondeur de la face inférieure 3041817 B14395 - DD16588JB 12 de la région 203, les lignes de champ s'évasent, et un champ électrique pointant vers la zone d'avalanche de la photodiode se développe sous au moins une partie de la partie périphérique de la jonction PN. Ainsi, dans le mode de réalisation de la figure 5 2, la largeur de collecte des charges photogénérées dans le substrat est toujours au moins sensiblement égale à la largeur de la zone d'avalanche (c'est-à-dire sensiblement égale à la largeur de la région 105), et peut être supérieure à la largeur de la zone d'avalanche pour des charges photogénérées en profondeur dans le 10 substrat 101. Plus particulièrement, du fait de la continuité du caisson de séparation formé par les régions 201 et 203, la structure de la figure 2 bénéficie d'un effet "lentille" qui la rend particulièrement adaptée à la collecte de charges photogénérées en profondeur dans le substrat 101. 15 A titre d'exemple, dans la structure de la figure 2, le niveau de dopage de la région 103 est compris entre 5*1017 et 5*1019 atomes/cm3, le niveau de dopage de la région 105 est compris entre 1*1016 et 5*1017 atomes/cm3, le niveau de dopage de la région 201 est compris entre 5*1017 et 5*1019 atomes/cm3, et le 20 niveau de dopage de la région 203 est compris entre 1*1016 et 5*1017 atomes/cm3. La distance entre la région 103 et la région 201 et la distance entre la région 103 et la région 203 sont de préférence telles que la distance entre le contour de concentration en éléments dopants de type N à 1017 atomes/cm3 et 25 le contour de concentration en éléments dopants de type P à 1017 atomes/cm3 est au minimum de 0,2 fun au niveau de la partie périphérique de la jonction PN. La figure 3 est une vue en coupe schématique et partielle d'un autre exemple d'un mode de réalisation d'une photodiode SPAD 30 300. La photodiode SPAD 300 de la figure 3 comprend de nombreux éléments communs avec la photodiode SPAD 200 de la figure 2. Ces éléments communs ne seront pas décrits à nouveau. Dans la suite, seules les différences entre la structure de la figure 2 et la structure de la figure 3 seront détaillées. 3041817 B14395 - DD16588JB 13 La photodiode 300 de la figure 3 diffère de la photodiode 200 de la figure 2 essentiellement en ce que, dans l'exemple de la figure 3, une tranchée périphérique 301 remplie de silicium polycristallin dopé de type P est substituée à la région de 5 substrat dopée de type P 201 de la structure de la figure 2. La tranchée 301 s'étend verticalement depuis la face supérieure du substrat jusqu'à une profondeur supérieure à celle de la région 103, et forme un anneau périphérique entourant entièrement la région 103 en vue de dessus. Dans l'exemple représenté, la 10 tranchée 301 s'étend jusqu'à la couche 109, et débouche dans la couche 109. La tranchée 301 n'est pas isolée du substrat 101, c'est-à-dire que le silicium polycristallin dopé de type P remplissant la tranchée 301 est en contact avec le substrat 101 au niveau des parois de la tranchée 301. De préférence, une région 15 302 de niveau de dopage supérieur à celui du substrat 101, s'étend dans le substrat depuis les parois latérales de la tranchée 301. Pour former la région 302, on peut par exemple prévoir un recuit de la structure après remplissage de la tranchée par du silicium polycristallin dopé de type P, de manière à faire diffuser dans 20 le substrat 101 des éléments dopants de type P en provenance du silicium polycristallin. La prévision de la région 302 permet d'éviter que les lignes de champ électrique n'atteignent les parois de la tranchée 301, ce qui pourrait attirer vers la zone d'avalanche des charges parasites générées à l'interface avec la 25 tranchée 301. Le niveau de dopage du silicium polycristallin remplissant la tranchée 301 est supérieur à celui du substrat 101. Le niveau de dopage dans la tranchée 301 est par exemple supérieur à celui de la région 105. Une distance non nulle sépare de préférence la région 103 de la tranchée 301. 30 La photodiode 300 de la figure 3 comprend une région enterrée de type P 203 sensiblement identique à celle de la photodiode 200 de la figure 2, reliant la tranchée 301 à la région 105 tout le long de la périphérie de la jonction PN. Ainsi, les régions 301, 203 et 105 forment un caisson de séparation continu 35 entourant entièrement les faces latérales et la face inférieure 3041817 B14395 - DD16588JB 14 de la région 103, et s'interposant entre la région 103 et la partie inférieure du substrat. Du fait de la continuité de la séparation entre la région 103 et la partie inférieure du substrat, la structure de la figure 5 3 permet d'obtenir, de façon identique ou similaire à ce qui a été décrit en relation avec la figure 2, une amélioration significative de l'efficacité de collecte des charges photogénérées en profondeur dans le substrat. A titre d'exemple, comme cela a été représenté sur la 10 figure 3, la polarisation de la région d'anode de la photodiode peut être effectuée par l'intermédiaire de la tranchée 301. Pour cela, une métallisation de connexion 304 peut être disposée en contact avec la face supérieure de la tranchée 301, dans une ouverture formée dans la couche de passivation 107. 15 Des modes de réalisation particuliers ont été décrits. Diverses variantes et modifications apparaîtront à l'homme de l'art. En particulier, les avantages décrits ci-dessus peuvent être obtenus en inversant tous les types de conductivité par rapport aux exemples décrits. 20 De plus, on notera que la couche inférieure 109 des exemples décrits, de même type de conductivité que le substrat mais de niveau de dopage supérieur, est optionnelle. La prévision de la couche 109 a pour avantage de limiter les risques d'injection, dans la zone d'avalanche, de charges parasite 25 générées du côté de la face arrière du substrat. La couche 109 permet en outre, de fixer le potentiel de la face inférieure du substrat et d'assurer un bon déploiement du champ électrique dans toute l'épaisseur du substrat. La couche 109 peut toutefois être omise, notamment dans le cas d'une photodiode destinée à être 30 éclairée par sa face supérieure. REVENDICATIONS1. Photodiode (200 ; 300) de type SPAD comportant, dans un substrat semiconducteur (101) d'un premier type de conductivité : une première région (103) du deuxième type de 5 conductivité s'étendant depuis la face supérieure du substrat ; une deuxième région (105) du premier type de conductivité de niveau de dopage supérieur à celui du substrat, s'étendant depuis la face inférieure de la première région (103), la deuxième région (105) ayant, en vue de dessus, une surface 10 inférieure à celle de la première région (103) et étant située en regard d'une partie centrale (103a) de la première région ; une troisième région (201 ; 301) du premier type de conductivité de niveau de dopage supérieur à celui du substrat s'étendant depuis la face supérieure du substrat, la troisième 15 (201 ; 301) région entourant latéralement la première région (103) ; et une quatrième région (203) enterrée du premier type de conductivité de niveau de dopage supérieur à celui du substrat, formant un anneau périphérique reliant la deuxième région (105) à 20 la troisième région (201 ; 301) de façon que les faces latérales et la face inférieure de la première région (103) soient entièrement entourées par l'ensemble formé par les deuxième, troisième et quatrième régions. 2. Photodiode (200 ; 300) selon la revendication 1, 25 dans laquelle le niveau de dopage du substrat (101) est inférieur à 5*1014 atomes/cm3. 3. Photodiode (200 ; 300) selon la revendication 1 ou 2, dans laquelle le niveau de dopage de la troisième région (201 ; 301) est supérieur ou égal à celui la deuxième région (105). 30 4. Photodiode (200 ; 300) selon l'une quelconque des revendications 1 à 3, dans lequel les épaisseurs E105 et E203 des deuxième (105) et quatrième (203) régions, et les niveaux de dopage C105 et C203 des deuxième (105) et quatrième (203) régions 3041817 B14395 - DD16588JB 16 sont tels que le produit E105*C105 soit sensiblement égal au produit E203*C203. 5. Photodiode (200 ; 300) selon l'une quelconque des revendications 1 à 4, dans lequel les troisième (201 ; 301) et 5 quatrième (203) régions ne sont pas en contact avec la première région (103). 6. Photodiode (200) selon l'une quelconque des revendications 1 à 5, dans laquelle la troisième région (201) est une région implantée ou diffusée formée dans le substrat (101). 10 7. Photodiode (300) selon l'une quelconque des revendications 1 à 5, dans laquelle la troisième région (301) est une tranchée remplie de silicium polycristallin dopé. 8. Photodiode (300) selon la revendication 7, dans laquelle une région (302) de même type de conductivité que le 15 substrat (101) mais de niveau de dopage supérieur s'étend dans le substrat (101) depuis les parois latérales de la tranchée (301). 9. Photodiode selon l'une quelconque des revendications 1 à 8, comprenant en outre, du côté de la face arrière du substrat (101), une couche (109) de même type de conductivité que le 20 substrat mais de niveau de dopage supérieur. 10. Photodiode selon l'une quelconque des revendications 1 à 9, comportant en outre un circuit d'application d'une tension de polarisation entre les première (103) et deuxième (105) régions, ladite tension étant supérieure à la tension d'avalanche 25 de la photodiode et étant telle que la zone d'avalanche de la photodiode soit localisée en regard de la partie centrale (103a) de la première région (103) et ne s'étende pas en regard de la partie périphérique (103b) de la première région.